(57)【要約】  赤外線波長域における反射率が高く、かつ可視光波長域における透過率が高く、表面に自己洗浄能力を有する膜を形成するための塗料として、シリル基及びシラノール基の少なくとも一方を含有するアクリル樹脂と、マイカの表面に酸化スズ、酸化チタン、酸化ケイ素から選ばれる１種類以上の金属酸化物を被覆してなる金属酸化物被覆マイカとを含有し、前記金属酸化物被覆マイカをPVC（顔料容積濃度）において０．４％〜１．５％含有してなることを特徴とする赤外線反射塗料を提供する。【特許請求の範囲】
【請求項１】
クリヤ塗料であって、シリル基及びシラノール基の少なくとも一方を含有するアクリル樹脂と、マイカの表面に酸化スズ、酸化チタン、酸化ケイ素から選ばれる１種類以上の金属酸化物を被覆してなる金属酸化物被覆マイカとを含有し、前記金属酸化物被覆マイカをPVC（顔料容積濃度）において０．４％〜１．５％含有してなることを特徴とする赤外線反射塗料。
【請求項２】
請求項１に記載の赤外線反射塗料から得られる赤外線反射膜。
【請求項３】
乾燥膜厚１５μm〜６０μmのクリヤ塗膜であって、７８０nm〜２５００nmにおける平均赤外線反射率が７．５％以上、かつ、３８０nm〜７８０nmにおける平均可視光線透過率が６０％以上であり、塗膜表面の水接触角が６０°以下であることを特徴とする請求項２に記載の赤外線反射膜。
【請求項４】
太陽電池モジュールと、該太陽電池モジュール表面に請求項２又は３に記載の赤外線反射膜とを有する赤外線反射体。
【請求項５】
ガラスと、該ガラス表面に請求項２又は３に記載の赤外線反射膜とを有することを特徴とする赤外線反射体。
【請求項６】
サイディングボードと、該サイディングボード表面に請求項２又は３に記載の赤外線反射膜とを有する赤外線反射体。
【請求項７】
打ち放しコンクリートと、該打ち放しコンクリート表面に請求項２又は３に記載の赤外線反射膜とを有する赤外線反射体。
【請求項８】
乾燥膜厚１５μm〜６０μmのクリヤ塗膜であって、７８０nm〜２５００nmにおける平均赤外線反射率が７．５％以上、かつ、３８０nm〜７８０nmにおける平均可視光線透過率が６０％以上であり、塗膜表面の水接触角が６０°以下であることを特徴とする赤外線反射膜。
【発明の詳細な説明】
【技術分野】
【０００１】
本発明は、赤外線反射膜、赤外線反射塗料、及び赤外線反射体に関する。
【背景技術】
【０００２】
太陽から地球表面へ到達する光の多くは大気により吸収されてしまい、その一部が地表面へと届く。その中で、可視光線の赤色波長域より長い波長となる、およそ７００ｎｍ〜１ｍｍの波長域を赤外線と称するが、赤外線の中でも特に４０００ｎｍ〜１ｍｍの波長域を遠赤外線と呼ぶ。遠赤外線は別名熱線ともいい、暖房機器などで発生させて日常生活に利用されている。【０００３】
一方で、遠赤外線を吸収することによる温度上昇を抑制することができれば、様々な産業分野に利用することが可能である。例えば太陽光発電パネルに使用される太陽電池モジュールのうち、結晶性シリコンを使用している太陽電池モジュールは、温度が上昇した場合に出力電圧が低下してしまうことが知られている。これは高温において禁制帯幅が減少することで、出力電圧が減少するためである。そこで、太陽電池モジュール表面において赤外線を選択的に反射することが可能であればモジュール内部の温度上昇を抑制することができ、出力電圧の減少を避けることができる。【０００４】
塗料配合物に赤外線を反射する顔料を配合すれば、少なくとも赤外線を反射する効果を塗膜に付与することは可能である。従来知られている赤外線を反射する顔料としては、酸化チタン、酸化クロム、酸化コバルト、酸化バリウムなど、金属酸化物系顔料がある。しかし、これらの顔料を使用して赤外線反射塗料を配合した場合、色調の明るさの制限が大きかった。このため、特開平１１−３０２５４９号（特許文献１）では、色調の明るさに関係なく赤外線を反射する機能に優れた組成物を開示している。
【先行技術文献】
【特許文献】
【０００５】
【特許文献１】日本国特開平１１−３０２５４９号公報
【発明の概要】
【発明が解決しようとする課題】
【０００６】
しかし、上記特許文献１に開示された組成物を含め、従来の赤外線反射機能を有する組成物はいわゆるエナメル塗料であり、赤外線については反射するが、可視光線も透過しないため、太陽電池モジュールに塗装することは不可である。太陽電池表面に塗装するためには、発電に必要な可視光線については可能な限り透過であることが望ましく、その上で選択的に赤外線を反射する組成物による塗膜を形成する必要がある。また、前記性能を有しながら、表面に埃が溜まった場合においても、水を接触させることで埃を除去できる自己洗浄能力に優れた塗膜が求められている。
したがって、本発明の目的は、可視光線の透過率が高く、かつ赤外線を反射し、自己洗浄能力が高い赤外線反射膜、及び該赤外線反射膜を形成するための赤外線反射塗料を提供することである。
【課題を解決するための手段】
【０００７】
そこで本発明者は鋭意研究の結果、特定膜厚のクリヤ塗膜であって、赤外線領域における赤外線反射率が平均７．５％以上、かつ可視光線領域における透過率が６０％以上であり、塗膜表面の水接触角が６０°以下である赤外線反射膜と、特定樹脂、特定マイカを含有する赤外線反射塗料、この塗料が塗布された赤外線反射体を発明したものである。
しかして、本発明の要旨は以下に存する。【０００８】
［１］
クリヤ塗料であって、シリル基及びシラノール基の少なくとも一方を含有するアクリル樹脂と、マイカの表面に酸化スズ、酸化チタン、酸化ケイ素から選ばれる１種類以上の金属酸化物を被覆してなる金属酸化物被覆マイカとを含有し、前記金属酸化物被覆マイカをPVC（顔料容積濃度）において０．４％〜１．５％含有してなることを特徴とする赤外線反射塗料。
［２］
［１］に記載の赤外線反射塗料から得られる赤外線反射膜。
［３］
乾燥膜厚１５μm〜６０μmのクリヤ塗膜であって、７８０nm〜２５００nmにおける平均赤外線反射率が７．５％以上、かつ、３８０nm〜７８０nmにおける平均可視光線透過率が６０％以上であり、塗膜表面の水接触角が６０°以下であることを特徴とする［２］に記載の赤外線反射膜。
［４］
太陽電池モジュールと、該太陽電池モジュール表面に［２］又は［３］に記載の赤外線反射膜とを有する赤外線反射体。
［５］
ガラスと、該ガラス表面に［２］又は［３］に記載の赤外線反射膜とを有することを特徴とする赤外線反射体。
［６］
サイディングボードと、該サイディングボード表面に［２］又は［３］に記載の赤外線反射膜とを有する赤外線反射体。
［７］
打ち放しコンクリートと、該打ち放しコンクリート表面に［２］又は［３］に記載の赤外線反射膜とを有する赤外線反射体。
［８］
乾燥膜厚１５μm〜６０μmのクリヤ塗膜であって、７８０nm〜２５００nmにおける平均赤外線反射率が７．５％以上、かつ、３８０nm〜７８０nmにおける平均可視光線透過率が６０％以上であり、塗膜表面の水接触角が６０°以下であることを特徴とする赤外線反射膜。
【発明の効果】
【０００９】
本発明によれば、可視光線の透過率が高く、かつ赤外線を反射し、自己洗浄能力が高い赤外線反射膜、及び該赤外線反射膜を形成するための赤外線反射塗料を提供することができる。また、該赤外線反射塗料を種々の被塗物（例えば、太陽電池モジュール、ガラス、サイディングボード、打ち放しコンクリート等）にプライマーレスで塗布することができ、該赤外線反射膜を該被塗物の表面に設けることで、種々の用途に用いられる赤外線反射体を提供することができる。
【図面の簡単な説明】
【００１０】
【図１】試験方法１における、測定時刻と、太陽電池モジュールＡ及びＢにより発電された電力との関係を示すグラフである。
【図２】試験方法１における、測定時刻と、太陽電池モジュールＡ及びＢの表面温度との関係を示すグラフである。
【発明を実施するための形態】
【００１１】
以下に、本発明について詳細に説明する。
【００１２】
［赤外線反射膜］
本発明の赤外線反射膜は、乾燥膜厚１５μm〜６０μmのクリヤ塗膜であって、７８０nm〜２５００nmにおける平均赤外線反射率が７．５％以上、かつ、３８０nm〜７８０nmにおける平均可視光線透過率が６０％以上であり、塗膜表面の水接触角が６０°以下である。
本発明の赤外線反射膜は、乾燥膜厚において１５μm〜６０μmの膜厚を有する。
本発明の赤外線反射膜は、所謂赤外線とよばれる領域のうち、７８０nm〜２５００nmにおける平均赤外線反射率が７．５％以上であることが必要である。より好ましくは平均赤外線反射率が１０％以上であるのが適当である。平均赤外線反射率が７．５％未満であると、温度上昇を防止する効果が低い可能性が生じる。
前記平均赤外線反射率は、以下のようにして測定される。
（平均赤外線反射率の測定方法）
平均赤外線反射率は、積分球方式で求める。具体的には、測定用試料（ガラス板上に膜厚３０μｍの赤外線反射膜を有するサンプル）を用意し、紫外・可視・近赤外分光光度計（Ｓｏｌｉｄ  Ｓｐｅｃ−３７００：島津製作所製）を使用して、７８０nm〜２５００nmの赤外線波長域の反射率を５ｎｍごとに測定する（入射角８°）。７８０nm〜２５００nmの範囲の平均値を求め、その数値を７８０nm〜２５００nmの範囲における平均赤外線反射率とする。なお、ガラス板としては、ＪＩＳ  Ｒ  ３２０２準拠品であるＴＰ技研株式会社製のフロートガラス板（サイズ  ２００ｍｍ×１００ｍｍ×２ｍｍ）を使用した。上記ガラス板の平均赤外線反射率は６．１％である。
【００１３】
本発明の赤外線反射膜は、「クリヤ塗膜」である。本発明において、「クリヤ塗膜」とは、透明又は半透明な膜を含み、具体的には、可視光線と呼ばれる領域のうち、３８０nm〜７８０nmにおける平均可視光線透過率が６０％以上であることが必要である。より好ましくは、平均可視光透過率が７０％以上であり、特に好ましくは８０％以上である。平均可視光線透過率が６０％未満であると、該塗膜を太陽電池モジュール表面に形成した場合、太陽電池モジュールによる発電性能が低下してしまう虞れがある。
また、本発明の赤外線反射膜はクリヤ塗膜であるため、サイディングボード、打ち放しコンクリート等の基材に塗設することで、基材（下地）の風合いを残したまま、遮熱性や防汚性を付与することができる。
前記平均可視光線透過率は、以下のようにして測定される。
（平均可視光線透過率の測定方法）
平均可視光線透過率は、積分球方式で測定する。具体的には、測定用試料（ガラス板上に膜厚３０μｍの赤外線反射膜を有するサンプル）を用意し、紫外・可視・近赤外分光光度計（Ｓｏｌｉｄ  Ｓｐｅｃ−３７００：島津製作所製）を使用して、３８０nm〜７８０nmの可視光線波長域の透過率を５ｎｍごとに測定する（入射角０°）。３８０nm〜７８０nmの範囲の平均値を求め、その数値を３８０nm〜７８０nmの範囲における平均可視光線透過率とする。なお、ガラス板としては、ＪＩＳ  Ｒ  ３２０２準拠品であるＴＰ技研株式会社製のフロートガラス板（サイズ  ２００ｍｍ×１００ｍｍ×２ｍｍ）を使用した。上記ガラス板の平均可視光線透過率は９０．２％である。
【００１４】
本発明の赤外線反射膜は、塗膜表面の水接触角が６０°以下であることが必要である。より好ましくは塗膜表面の水接触角が４０°以下であることが適当である。塗膜表面の水接触角が６０°を超えてしまうと、塗膜表面に降雨等で水が接触した場合に、塗膜表面と水との濡れが悪くなり、自己洗浄能力が低下してしまう虞れがある。
なお、後述する本発明の赤外線反射塗料から得られる赤外線反射膜は、塗設直後では、赤外線反射塗料の成分であるシリル基及びシラノール基の少なくとも一方を含有するアクリル樹脂のシリル基及びシラノール基の加水分解が進まず、水接触角が６０°より大きくなることがあるが、時間経過とともに加水分解が進み、水接触角が６０°以下となれば、本発明の赤外線反射膜に含まれるものとする。すなわち、本発明の赤外線反射膜は、塗設直後から一定期間（例えば２ヶ月間）経過後に測定した塗膜表面の水接触角が６０°以下である。
前記水滴接触角は、以下のようにして測定される。
（水滴接触角の測定方法）
測定用試料（ガラス板上に膜厚３０μｍの赤外線反射膜を有するサンプル）を用意し、接触角計（ＦＡＣＥ  ＣＡ−ＤＴ型：協和界面科学製）を使用して、水滴を測定用試料の塗膜表面に触れさせ、液滴法により接触角を求める。
【００１５】
本発明の赤外線反射膜は、後述する本発明の赤外線反射塗料により得られる。
【００１６】
［赤外線反射塗料］
本発明の赤外線反射塗料（「塗料」又は「クリヤ塗料」ともいう）は、クリヤ塗料であって、シリル基及びシラノール基の少なくとも一方を含有するアクリル樹脂と、マイカの表面に酸化スズ、酸化チタン、酸化ケイ素から選ばれる１種類以上の金属酸化物を被覆してなる金属酸化物被覆マイカとを含有し、前記金属酸化物被覆マイカをPVC（顔料容積濃度）において０．４％〜１．５％含有してなる。
本発明の赤外線反射塗料における金属酸化物被覆マイカは、赤外線反射機能を有する。
本発明の塗料は一般に言われるクリヤ塗料であり、着色顔料等の顔料は配合しないことが望ましい。赤外線の波長域を選択的に反射させるための配合物が赤外線反射機能を有するマイカである。元々、マイカの表面に酸化スズ、酸化チタン、酸化ケイ素から選ばれる１種類以上の金属酸化物を被覆してなる金属酸化物被覆マイカは、表面に被覆された金属酸化物と、内部のマイカとの光の屈折率の違いにより、入射した光が干渉効果を生じ、これが真珠色と呼ばれる美しい発色をもたらす。そのため、金属酸化物被覆マイカなどの光の干渉を利用した顔料は、パール顔料と呼ばれ、化粧分野、あるいは印刷分野などに適用されている。
【００１７】
本発明者は、上記の金属酸化物被覆マイカの有する極めて特徴的な光学的性質に着目した。
金属酸化物被覆マイカを塗料中に特定量配合することで、可視光線については透過し、赤外線については反射するという塗膜を形成することが可能となる。
【００１８】
クリヤ塗膜を形成するにあたり、金属酸化物被覆マイカを塗料中にPVC（顔料容積濃度）において０．４％〜１．５％含有させる必要がある。金属酸化物被覆マイカの含有率は、好ましくは塗料中にPVCにおいて０．５％〜１．０％であり、より好ましくは、０．７％〜１．０％である。
クリヤ塗料中、金属酸化物被覆マイカがPVC０．４％未満の含有率であると、赤外線波長域の反射が十分になされず、可視光線は十分に透過するものの、温度上昇を防止できない虞れが生じる。
一方、PVC１．５％を超える含有率の場合、可視光線の透過率が低下し、本発明のクリヤ塗料を太陽電池モジュール表面に塗布し、クリヤ塗膜を形成した場合には、発電性能が低下してしまう虞れが生じる。
PVCとは、Pigment  Volume  Concentrationの略であり、本発明においては、赤外線反射塗料の全固形分の体積中に占める金属酸化物被覆マイカの体積の割合（体積％）となる。
【００１９】
金属酸化物被覆マイカの平均粒子径は５〜６０μｍであることが好ましい。
金属酸化物被覆マイカにおける金属酸化物（好ましくは酸化チタン）による被覆率は４０〜５０％であることが好ましい。
ここで、被覆率とは、マイカに対する金属酸化物の質量比率を表す。
【００２０】
本発明の塗料は、クリヤ塗料である。本発明の塗料中に含有する樹脂として使用できるのは、被塗装物に対して親和性を発現させるために、シリル基及びシラノール基の少なくとも一方を含有するアクリル樹脂である。
シリル基及びシラノール基の少なくとも一方を含有するアクリル樹脂の数平均分子量としては、好ましくは１０万〜１００万である。
シリル基及びシラノール基の少なくとも一方を含有するアクリル樹脂において、シリル基及びシラノール基は、アクリル樹脂の全固形分に対して、好ましくは１０〜６０質量％含有し、より好ましくは２０〜４０質量％含有する。
【００２１】
本発明の塗料が塗布される被塗物がガラス、コンクリートといった無機物である場合には、シリル基及びシラノール基の少なくとも一方を含むことにより、無機物表面と形成される塗膜との親和性が上がり、このため塗装する際にはプライマーが不要となる。またシリル基及びシラノール基が加水分解により水酸基に変わることで塗膜表面の水接触角が６０°以下に低下し、降雨による自己洗浄能力が発現する。なお、前述のとおり、塗装直後ではシリル基及びシラノール基の加水分解が進まず、水接触角が６０°より大きくなることがあるが、時間経過（例えば２ヶ月後）とともに加水分解が進み、水接触角が６０°以下となれば降雨による自己洗浄能力が発現する。
塗装する際にプライマーを塗布しなくては密着しない塗料であると、プライマーに使用された樹脂の種類によって、黄変などの経時劣化が発生する可能性がある。また塗装工程の増加にも繋がる。
【００２２】
本発明のクリヤ塗料には、硬化促進剤、触媒、消泡剤、造膜助剤、光安定剤、表面調整剤、水、溶剤等を適宜配合することができる。
【００２３】
本発明のクリヤ塗料は、乾燥膜厚において１５μｍ〜６０μｍ、好ましくは２５μｍ〜３５μｍの厚さの塗膜を形成することが望ましい。１５μｍ未満の厚さであると、赤外線反射が不十分となる虞れがあり、６０μｍを超えた厚さであると、可視光線の透過率が低下して、太陽電池モジュールの発電性能が低下する虞れがある。
赤外線反射膜の膜厚によって、本発明のクリヤ塗料における金属酸化物被覆マイカの含有量を適宜調整することが好ましく、具体的には、厚膜の場合は、本発明のクリヤ塗料における金属酸化物被覆マイカの含有量を少なく調整し、薄膜の場合は、本発明のクリヤ塗料における金属酸化物被覆マイカの含有量を多く調整することが好ましい。
【００２４】
形成された塗膜表面は、極めて耐候性に優れるので、長期間の塗膜性能の維持が可能である。
また、形成された塗膜表面は、親水性が高いため、表面に埃等が溜まった場合においても、雨水が均一に表面に広がって埃を流しやすく、自己洗浄性を持っている。これは、太陽電池モジュールの発電性能を維持させるために極めて有効に働く。
【００２５】
本発明の塗料は、太陽電池モジュールの他、サイディングボード、打ち放しコンクリート、ガラスにもプライマーレスで塗装が可能である。
【００２６】
本発明のクリヤ塗料を窓ガラスに塗布すると、窓ガラスの透明性を維持したまま、その赤外線反射性能により室内の温度上昇緩和に有効である。窓ガラスに塗る場合、室内側でも室外側でも施工が可能である。
市場に窓ガラスに塗布するクリヤ塗料があるが、これらは赤外線吸収顔料を含有するものであり、窓ガラスの熱割れ発生の問題があった。本発明のクリヤ塗料は赤外線反射機能を有するため、窓ガラスの熱割れがない。
なお、本発明のクリヤ塗料を窓ガラスに塗布する場合は、紫外線吸収剤を添加することで、室内の温度上昇緩和に加え、家具の日焼け防止や昆虫の寄り付き防止の機能を付加することができる。
本発明のクリヤ塗料をサイディングボードや打ち放しコンクリートに塗布すると、下地の外観・風合いを維持したまま、建物の保護と温度上昇防止が可能となる。また、高い耐候性、自己洗浄性＝低汚染性を持つため、建築物の外装を長期間美麗に保持できる。
【００２７】
本発明の塗料は、従来公知の混合、分散方法によって製造が可能である。ディゾルバー、アトライター等の混合機が使用できる。
【００２８】
本発明の塗料は、エアスプレー、エアレススプレー、ローラー塗装、ロールコーター、カーテンフローコーター等の塗装機が使用できる。塗膜としてできるだけ均一な塗膜厚さにより仕上がることが必要となるため、エアスプレー、エアレススプレー等のスプレー塗装法が望ましい。工場内においてライン塗装される場合には、ロールコーター、カーテンフローコーター等の塗装法も適用できる。
【００２９】
本発明の塗料は常温により乾燥し塗膜形成が可能であるが、本発明の塗料を被塗物に塗装後、６０℃〜９０℃の温度により２０〜４０分加熱乾燥を行なうこともできる。
【００３０】
以下に、本発明の理解を助けるために具体的な実施例を説明する。言うまでもないが、本発明は以下の実施例に限定されるものではない。
【実施例】
【００３１】
［実施例１］
シリル基及びシラノール基を含有するアクリル樹脂エマルション７３質量％、造膜助剤（ジプロピレングリコールモノブチルエーテル）６質量％、光安定剤（ヒンダードアミン系）０．３質量％、消泡剤（有機変性ポリシロキサン系）０．１質量％、酸化チタン被覆マイカPVC（顔料容積濃度）０．７％からなる塗料を、水により希釈して１００質量％とし赤外線反射塗料１を得た。【００３２】
［実施例２］
シリル基及びシラノール基を含有するアクリル樹脂エマルション７３質量％、造膜助剤（ジプロピレングリコールモノブチルエーテル）６質量％、光安定剤（ヒンダードアミン系）０．３質量％、消泡剤（有機変性ポリシロキサン系）０．１質量％、酸化チタン被覆マイカPVC（顔料容積濃度）１．０％からなる塗料を、水により希釈して１００質量％とし赤外線反射塗料２を得た。【００３３】
［試験方法１］
本発明の赤外線反射塗料１を、結晶シリコン太陽電池モジュール表面（ガラス）にエアスプレー塗装機により塗布し、常温にて１２時間乾燥することにより、平均乾燥膜厚３０μｍのクリヤ塗膜を得た。この太陽電池モジュールを太陽電池モジュールＡ（実施例１）とする。
対照試験として、太陽電池モジュールＡに用いた結晶シリコン太陽電池モジュールと同一発電効率、同一面積を有し、表面には本発明の赤外線反射塗料の塗装を行わない太陽電池モジュールを用意し、この太陽電池モジュールを太陽電池モジュールＢ（比較例１）とする。
太陽電池モジュールＡ、及びＢを、南側に障害物が無い暴露台に、各８枚ずつ、３０°傾斜させて設置し、晴天の日の１３時５分〜１４時３５分の１時間３０分の間に、両太陽電池モジュールが発電した電力、及び両太陽電池モジュールの表面温度を測定した。【００３４】
［試験方法２］
本発明の赤外線反射塗料２をサイディングボードにエアスプレー塗装により塗布し、常温にて１２時間乾燥することにより、平均乾燥膜厚３０μｍのクリヤ塗膜を得た。このサイディングボードをサイディングボードA（実施例２）とする。
対照試験として、同一面積で表面には塗装を行わないサイディングボードを用意し、このサイディングボードをサイディングボードB（比較例２）とする。
サイディングボードA、及びBをレフランプ下２０ｃｍに水平に設置し、室温２５℃の条件下でサイディングボード表面より１００Wのレフランプを照射し、両サイディングボードの裏面中央の温度を測定した。
また、サイディングボードA、及びBの外観を目視で観察し、下地の風合いを評価した。【００３５】
［結果1］
試験方法１による両太陽電池モジュールが発電した電力の結果を、図１に示す。グラフの縦軸には太陽電池モジュールA及びBにより発電された電力（単位：ｋｗ）を、横軸には測定時刻を示した。【００３６】
図１によれば、本発明のクリヤ塗料によるクリヤ塗膜を形成したモジュールＡ（実施例１）からの発電出力は、塗膜を有さないモジュールＢ（比較例１）と比較して、測定時間帯のほぼ全域にわたって高い出力を実現しており、１３時５０分時点においては、太陽電池モジュール１枚あたり、１０Ｗ（図１のａで示した差において、（５７０Ｗ−４９０Ｗ）／８＝１０Ｗ）、１４時１２分時点においては１６．５Ｗ（図１のｂで示した差において、（５７０Ｗ−４４０Ｗ）／８＝１６．５Ｗ）、１４時２６分時点においては２１．３Ｗ（図１のｃで示した差において、（５２０Ｗ−３５０Ｗ）／８＝２１．３Ｗ）の出力アップしていることが明らかである。【００３７】
［結果２］
試験方法１による両太陽電池モジュールの表面温度の結果を、図２に示す。グラフの縦軸には太陽電池モジュールA及びBの表面温度（単位：℃）を、横軸には測定時刻を示した。【００３８】
図２によれば、本発明のクリヤ塗料によるクリヤ塗膜を形成したモジュールA（実施例１）の表面温度は、塗膜を有さないモジュールB（比較例１）と比較して、測定温度帯のほぼ全域にわたって低い温度を示しており、１３時５０分時点においては６．４℃（図２のｄで示した差において、４９．４℃−４３．０℃＝６．４℃）、１４時１２分時点においては６．１℃（図２のｅで示した差において、４８．６℃−４２．５℃＝６．１℃）、１４時２６分時点においては５．４℃（図２のｆで示した差において、４２．７℃−３７．３℃＝５．４℃）の温度低下が確認された。
［結果３］
試験方法２により、本発明のクリヤ塗料によるクリヤ塗膜を形成したサイディングボードA（実施例２）の裏面温度は、クリヤ塗膜を有さないサイディングボードB（比較例２）と比較して、５．３℃の低下を示した。
また、クリヤ塗膜を有さないサイディングボードB（比較例２）に対して、本発明のクリヤ塗料によるクリヤ塗膜を形成したサイディングボードA（実施例２）は、外観上の変化がほとんど見られず、下地の風合いが良好な状態で維持されていた。【００３９】
実施例１及び２、比較例１及び２の結果を下記表１にまとめて示す。実施例１及び２における塗膜の平均赤外線反射率、平均可視光線透過率、水滴接触角は後述する方法で評価したものである。【００４０】
【表１】
2013065733.tif 000002
【００４１】
［実施例３及び４、比較例３及び４］
実施例１の赤外線反射塗料１において、酸化チタン被覆マイカのPVCを下記表２に示したように変更した以外は同様にして、実施例３及び４、比較例３及び４の塗料をそれぞれ調製した。【００４２】
［塗膜の性能評価］
実施例１〜４、比較例３及び４の塗料から得られる塗膜について、以下のようにして平均赤外線反射率、平均可視光線透過率、水滴接触角を測定した。【００４３】
（平均赤外線反射率の測定方法）
ガラス板上に、乾燥膜厚３０μｍとなるように、各塗料を塗布して塗膜を形成し、測定用試料とした。紫外・可視・近赤外分光光度計（Ｓｏｌｉｄ  Ｓｐｅｃ−３７００：島津製作所製）を使用して、７８０nm〜２５００nmの赤外線波長域の反射率を５ｎｍごとに測定した（入射角８°）。７８０nm〜２５００nmの範囲の平均値を求め、その数値を７８０nm〜２５００nmの範囲における平均赤外線反射率とした。なお、ガラス板としては、ＪＩＳ  Ｒ  ３２０２準拠品であるＴＰ技研株式会社製のフロートガラス板（サイズ  ２００ｍｍ×１００ｍｍ×２ｍｍ）を使用した。上記ガラス板の平均赤外線反射率は６．１％であった。【００４４】
（平均可視光線透過率の測定方法）
ガラス板上に、乾燥膜厚３０μｍとなるように、各塗料を塗布して塗膜を形成し、測定用試料とした。紫外・可視・近赤外分光光度計（Ｓｏｌｉｄ  Ｓｐｅｃ−３７００：島津製作所製）を使用して、３８０nm〜７８０nmの可視光線波長域の透過率を５ｎｍごとに測定した（入射角０°）。３８０nm〜７８０nmの範囲の平均値を求め、その数値を３８０nm〜７８０nmの範囲における平均可視光線透過率とした。なお、ガラス板としては、ＪＩＳ  Ｒ  ３２０２準拠品であるＴＰ技研株式会社製のフロートガラス板（サイズ  ２００ｍｍ×１００ｍｍ×２ｍｍ）を使用した。上記ガラス板の平均可視光線透過率は９０．２％であった。【００４５】
（水滴接触角の測定方法）
ガラス板上に、乾燥膜厚３０μｍとなるように、各塗料を塗布して塗膜を形成し、２３℃、相対湿度６５％で２ヶ月間保存し、測定用試料とした。接触角計（ＦＡＣＥ  ＣＡ−ＤＴ型：協和界面科学製）を使用して、水滴を測定用試料の塗膜表面に触れさせ、液滴法により接触角を求めた。【００４６】
結果を下記表２に示す。【００４７】
【表２】
2013065733.tif 000003
【産業上の利用可能性】
【００４８】
本発明による赤外線反射塗料を太陽電池モジュール表面に塗装した場合には、非塗装の場合と比較して、発電出力が向上することが明らかとなった。また、本発明の赤外線反射塗料による塗装塗膜は、親水性が極めて高く、降雨により塗装表面の塵、粉塵などを表面から洗い流すため、セルフクリーニング能力を付与することができ、表面の汚れによる可視光線の透過率の低下を防止することもできる。【００４９】
本発明を詳細にまた特定の実施態様を参照して説明したが、本発明の精神と範囲を逸脱することなく様々な変更や修正を加えることができることは当業者にとって明らかである。
本出願は、２０１１年１１月４日出願の日本特許出願（特願２０１１−２４２１７９）に基づくものであり、その内容はここに参照として取り込まれる。
【図１】
2013065733.tif 000004
【図２】
2013065733.tif 000005
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
クリヤ塗料であって、シリル基及びシラノール基の少なくとも一方を含有するアクリル樹脂と、マイカの表面に酸化スズ、酸化チタン、酸化ケイ素から選ばれる１種類以上の金属酸化物を被覆してなる金属酸化物被覆マイカとを含有し、前記金属酸化物被覆マイカをPVC（顔料容積濃度）において０．４％〜１．５％含有してなることを特徴とする赤外線反射塗料から得られる太陽電池モジュール用赤外線反射膜。
【請求項２】
乾燥膜厚１５μm〜６０μmのクリヤ塗膜であって、７８０nm〜２５００nmにおける平均赤外線反射率が７．５％以上、かつ、３８０nm〜７８０nmにおける平均可視光線透過率が６０％以上であり、塗膜表面の水接触角が６０°以下であることを特徴とする請求項１に記載の太陽電池モジュール用赤外線反射膜。
【請求項３】
太陽電池モジュールと、該太陽電池モジュール表面に請求項１又は２に記載の太陽電池モジュール用赤外線反射膜とを有する赤外線反射体。 
【手続補正３】
【補正対象書類名】明細書
【補正対象項目名】０００７
【補正方法】変更
【補正の内容】
【０００７】
そこで本発明者は鋭意研究の結果、特定膜厚のクリヤ塗膜であって、赤外線領域における赤外線反射率が平均７．５％以上、かつ可視光線領域における透過率が６０％以上であり、塗膜表面の水接触角が６０°以下である赤外線反射膜と、特定樹脂、特定マイカを含有する赤外線反射塗料、この塗料が塗布された赤外線反射体を発明したものである。
しかして、本発明の要旨は以下に存する。
＜１＞
クリヤ塗料であって、シリル基及びシラノール基の少なくとも一方を含有するアクリル樹脂と、マイカの表面に酸化スズ、酸化チタン、酸化ケイ素から選ばれる１種類以上の金属酸化物を被覆してなる金属酸化物被覆マイカとを含有し、前記金属酸化物被覆マイカをPVC（顔料容積濃度）において０．４％〜１．５％含有してなることを特徴とする赤外線反射塗料から得られる太陽電池モジュール用赤外線反射膜。
＜２＞
乾燥膜厚１５μm〜６０μmのクリヤ塗膜であって、７８０nm〜２５００nmにおける平均赤外線反射率が７．５％以上、かつ、３８０nm〜７８０nmにおける平均可視光線透過率が６０％以上であり、塗膜表面の水接触角が６０°以下であることを特徴とする＜１＞に記載の太陽電池モジュール用赤外線反射膜。
＜３＞
太陽電池モジュールと、該太陽電池モジュール表面に＜１＞又は＜２＞に記載の太陽電池モジュール用赤外線反射膜とを有する赤外線反射体。
なお、本発明は上記＜１＞〜＜３＞に関するものであるが、参考のためその他の事項（例えば下記［１］〜［８］に記載の事項など）についても記載した。
【国際調査報告】
2013065733.tif 000006
2013065733.tif 000007
2013065733.tif 000008
2013065733.tif 000009
2013065733.tif 000010
2013065733.tif 000011
2013065733.tif 000012
2013065733.tif 000013